(57)【特許請求の範囲】
【請求項１】
製紙面側の上経糸と、走行面側の下経糸と、前記上経糸及び下経糸の双方に絡合するように２重織りで織り込まれた緯糸とからなる経糸２重・緯糸１重の組織構造で、前記上経糸が前記下経糸より高い密度で織り込まれた織布からなる基布を有する製紙用フェルトであって、
前記緯糸の織り込みの基本パターンが、前記上経糸と前記下経糸との双方に絡合する２重織り部と、前記上経糸にのみ絡合する１重織り部とで構成されて、この２重織り部と１重織り部とが幅方向に交互に繰り返され、
前記２重織り部と前記１重織り部との境界位置に、前記緯糸が前記上経糸の１本分だけ前記上経糸の上側を通るように屈曲するナックル部が形成されて、このナックル部が前記基本パターンの繰り返しにより前記上経糸の３本分以上の等間隔をおいて配置され、
前記２重織り部に、前記緯糸が前記下経糸の１本分だけ前記下経糸の下側を通るように屈曲するナックル部が形成され、
前記上経糸が、扁平化可能なように、複数本のフィラメントを１度に、且つ撚り数を５回／ｍ〜２５０回／ｍとして弱く撚り合わせた甘撚りの片撚り糸からなり、１５本／ｃｍ〜２８本／ｃｍの密度で織り込まれたことを特徴とする製紙用フェルト。
【発明の詳細な説明】
【技術分野】
【０００１】
本発明は、基布に不織繊維層を積層一体化してなる製紙用フェルト、特に基布が、製紙面側の上経糸と、走行面側の下経糸と、上経糸及び下経糸の双方に絡合するように２重織りで織り込まれた緯糸とからなる経糸２重・緯糸１重の組織構造で、上経糸が下経糸より高い密度で織り込まれた織布からなる製紙用フェルトに関するものである。
【背景技術】
【０００２】
製紙用フェルトにおいては、基布に所要の厚さの不織繊維層が積層一体化されているが、基布の表面の凹凸が顕著であると、プレスロールによる加圧時の圧力状態が不均一になることが原因で、紙にマークが現れて紙の表面性を低下させる。例えば加圧時に経糸に沿って圧力が高い部分が発生すると、紙に経糸方向の筋状マークが現れ、逆に加圧時に緯糸に沿って圧力が高い部分が発生すると、緯糸方向の筋状マークが現れる。
【０００３】
このマークによる紙の表面性の低下を避けるには、基布の表面の平滑性を高めれば良く、具体的には基布を細い糸材を用いて緻密に織り上げれば良いが、基布全体を細い糸材による緻密な組織構造とすると、基布に要求される搾水性に影響を及ぼす通気度や空隙率などの特性が損なわれる不都合が生じる。
【０００４】
そこで、細い糸材を用いて密に織り上げた織布と、太い糸材を用いて粗に織り上げた織布とを重ね合わせて、密に織り上げた織布を製紙面側に配したラミネート構造が広く採用されている。
【０００５】
ところが、このラミネート構造では、製造時に、織機で２枚の織布を別々に織り上げると共に、その織布に別々に熱セットを行なう必要があり、また２枚の織布は、不織繊維層をニードリングにより一体化させるニードル工程で接合されるが、ここで２枚の織布にずれなどの不具合が発生しないように特別な調整が必要になり、さらに２枚の織布は組織構造が異なるため、寸法の調整も難しくなることから、工数が嵩んで製造コストが上昇する難点がある。
【０００６】
これに対して、経糸や緯糸が厚さ方向に重なり合う２重構造で、製紙面側の糸密度が高くなる組織構造とすると、基布の製紙面側の表面の平滑性を向上させると同時に、ラミネート構造を採用した場合に生じる熱セットやニードリングの問題を解消することができ、従来、緯糸の密度を製紙面側で高くなる組織構造としたもの（特許文献１・２参照）や、経糸の密度を製紙面側で高くなる組織構造としたもの（特許文献３参照）が知られている。
【特許文献１】特開平５−２４７８７５号公報
【特許文献２】特開平８−６０５８５号公報
【特許文献３】特許第３４２５６０５号公報
【発明の開示】
【発明が解決しようとする課題】
【０００７】
しかしながら、前記の２重構造で製紙面側の糸密度が高くなる組織構造を採用した従来技術では、基布の製紙面側の表面の平滑性をある程度は向上させることができるものの、緯糸の影響を抑えようとすると、紙に経糸方向の筋状マークが現れ、逆に経糸の影響を抑えようとすると、緯糸方向の筋状マークが現れ、経糸方向の筋状マークと緯糸方向の筋状マークとの双方を同時に抑制することが難しいという問題があり、紙の表面性向上の要望を十分に満足することができない。
【０００８】
本発明は、このような従来技術の問題点を解消するべく案出されたものであり、その主な目的は、経糸方向の筋状マークと緯糸方向の筋状マークとの双方を同時に抑制して、紙の表面性のより一層の向上を図ることができるように構成された製紙用フェルトを提供することにある。
【課題を解決するための手段】
【０００９】
このような課題を解決するために、本発明においては、請求項１に示すとおり、製紙面側の上経糸と、走行面側の下経糸と、前記上経糸及び下経糸の双方に絡合するように２重織りで織り込まれた緯糸とからなる経糸２重・緯糸１重の組織構造で、前記上経糸が前記下経糸より高い密度で織り込まれた織布からなる基布を有する製紙用フェルトにおいて、前記緯糸の織り込みの基本パターンが、前記上経糸と前記下経糸との双方に絡合する２重織り部と、前記上経糸にのみ絡合する１重織り部とで構成されて、この２重織り部と１重織り部とが幅方向に交互に繰り返され、前記２重織り部と前記１重織り部との境界位置に、前記緯糸が前記上経糸の１本分だけ前記上経糸の上側を通るように屈曲するナックル部が形成されて、このナックル部が前記基本パターンの繰り返しにより前記上経糸の３本分以上の等間隔をおいて配置され、前記２重織り部に、前記緯糸が前記下経糸の１本分だけ前記下経糸の下側を通るように屈曲するナックル部が形成され、前記上経糸が、扁平化可能なように、複数本のフィラメントを１度に、且つ撚り数を５回／ｍ〜２５０回／ｍとして弱く撚り合わせた甘撚りの片撚り糸からなり、１５本／ｃｍ〜２８本／ｃｍの密度で織り込まれたものとした。
【００１０】
これによると、上経糸が高い密度で織り込まれると共に上経糸が扁平化可能な撚り糸からなるため、経糸の影響を抑えることができ、さらに、緯糸のナックル部が上経糸の３本分以上の等間隔をおいて配置されるように緯糸が織り込まれたため、基布の上面側に現れる緯糸部分が少なく、またナックル部が離間して配置されることから、緯糸の屈曲が緩やかになるため、緯糸の影響を抑えることができ、これにより基布の製紙面側の表面の平滑性が向上し、経糸方向の筋状マークと緯糸方向の筋状マークとの双方を同時に抑制して、紙の表面性のより一層の向上を図ることができる。
【００１１】
その上、上経糸が下経糸より高密度に配されると共に、上経糸が扁平化可能な撚り糸からなるため、上経糸により構成される上層の通水性が、下経糸により構成される下層より低くなるため、上層から下層に移動した水が再度上層に戻る再湿現象を抑制することができる。
【００１２】
しかも、上経糸が撚り糸で扁平化することから、基布が薄く潰れた状態に形成されるため、使用初期の馴染みが早くなり、また使用に伴う基布の厚さ変化が小さく、搾水性に影響を及ぼす通気度や空隙率などの特性変化を抑えることができ、使用初期から交換時期まで安定した特性を得ることができる。
【００１３】
この場合、上経糸と下経糸との比率を２：１の割合とする、すなわち上経糸を下経糸の２倍の密度で織り込むと良い。上経糸と下経糸との比率を３：１や３：２などとすることも可能であるが、組織が煩雑になり、製造が難しくなる難点があり、上経糸と下経糸との比率を２：１の割合とすることが簡便である。
【００１６】
特に、２重織り部において緯糸が下経糸の１本分だけ下経糸の下側を通るように屈曲するナックル部が形成された構成としたため、プレスロールによる加圧時の圧力状態に影響を及ぼす基布の走行面側の表面が平滑になり、加圧時の圧力状態を均一化して、紙の表面性をより一層向上させることができる。
【００１８】
さらに、上経糸が、扁平化可能なように複数本のフィラメントを弱く撚り合わせた甘撚りの撚り糸からなる構成としたため、フィラメント相互の絡み合いによる拘束力が弱く、容易に扁平化するようになる。また製織が容易になる利点が得られる。
【００１９】
この場合、上経糸となる撚り糸を構成するフィラメントの本数は、例えばφ０．１７mm〜φ０．２３mmの太さのフィラメントであれば、２本〜３本、またφ０．１０mm〜φ０．１７mmの太さのフィラメントであれば、４本〜１２本とすると良い。
【００２２】
さらに、上経糸が、複数本のフィラメントを１度に撚り合わせた片撚り糸からなる構成としたため、諸撚り（双糸）のように上撚りと下撚りで撚りが２重にかかった撚り糸に比較して、フィラメント相互の絡み合いによる拘束力が弱いため、扁平化が容易になる。
【００２４】
また、前記製紙用フェルトにおいては、上経糸となる撚り糸の撚り数を５回／ｍ〜２５０回／ｍとした構成としたが、撚り数が２５０回／ｍより多いと、フィラメント相互の絡み合いによる拘束力が強過ぎるため、扁平化し難くなり、他方、撚り数が５回／ｍより少ないと、フィラメント相互の絡み合いによる拘束力が弱過ぎる、あるいはなくなるため、使用中に揉まれることでフィラメントが抜け出す現象、いわゆる糸抜けが発生する可能性があり、特に上経糸の屈曲が少ないと糸抜けが発生し易くなることから、望ましくない。
【００２６】
また、前記製紙用フェルトにおいては、上経糸が、１５本／ｃｍ〜２８本／ｃｍの密度で織り込まれた構成としたが、上経糸の密度が２８本／ｃｍより高いと、上経糸が細くなり過ぎるため、製作が困難になり、また緯糸方向の筋状マークが顕著になり、他方、上経糸の密度が１５本／ｃｍより低いと、上経糸が太くなり過ぎるため、経糸方向の筋状マークが顕著になるため、望ましくない。
【発明の効果】
【００２７】
このように本発明によれば、経糸方向の筋状マークと緯糸方向の筋状マークとの双方を同時に抑制することができ、紙の表面性を向上させる上で大きな効果が得られる。また、再湿現象を抑制することができ、さらに搾水性に影響を及ぼす通気度や空隙率などの特性変化を抑えて、使用初期から交換時期まで安定した特性を得ることができる。
【発明を実施するための最良の形態】
【００２８】
以下、本発明の実施の形態を、図面を参照しながら説明する。
【００２９】
図１は、本発明によるフェルトを示す丈方向の模式的な断面図である。図２は、図１に示した基布の幅方向の模式的な断面図である。図３は、図１に示した基布を詳しく示す幅方向の断面図である。図４は、図１に示した基布の製紙面側を示す平面図である。
【００３０】
このフェルトは、図１に示すように、ニードリングにより基布１に不織繊維層２を積層一体化してなるものであり、基布１は、湿紙が載る製紙面３側の上経糸４と、抄紙機のロールなどに当接する走行面５側の下経糸６と、上経糸４及び下経糸６の双方に絡合するように２重織りで織り込まれた緯糸７ａ〜７ｆとからなる経糸２重・緯糸１重の組織構造をなしている。
【００３１】
緯糸７ａ〜７ｆは、図２（Ａ）〜（Ｆ）にそれぞれ示すように織り込まれ、この６本で単位組織を構成し、この単位組織が丈方向に繰り返される組織構造となる。
【００３２】
上経糸４は、下経糸６より細い糸材で高密度に配置され、特にここでは下経糸６の２倍の密度で織り込まれており、これにより基布１の製紙面３側の表面の平滑性を向上させることができる。また、上経糸４により構成される上層の通水性が、下経糸６により構成される下層より低くなるため、上層から下層に移動した水が再度上層に戻る再湿現象を抑制することができる。
【００３３】
上経糸４の密度は、１５本／ｃｍ〜２８本／ｃｍとすると良い。上経糸４の密度が２８本／ｃｍより高いと、上経糸４が細くなり過ぎるため、製作が困難になり、また緯糸方向の筋状マークが顕著になる。他方、上経糸４の密度が１５本／ｃｍより低いと、上経糸４が太くなり過ぎるため、経糸方向の筋状マークが顕著になるため、望ましくない。
【００３４】
また、上経糸４は、複数本のフィラメントを弱く撚り合わせた甘撚りの撚り糸からなり、特にここでは、複数本のフィラメントを１度に撚り合わせた片撚り糸からなっており、フィラメント相互の絡み合いによる拘束力が弱いため、図３に示すように、全体として扁平化する、すなわち撚り糸を構成するフィラメントが横方向に広がる状態になる。
【００３５】
このように上経糸４が高い密度で織り込まれると共に扁平化することから、基布１の製紙面３側の表面の平滑性が向上し、特に上経糸４の影響を抑えて、紙に発生する経糸方向の筋状マークを抑制することができる。さらに、上経糸４が扁平化することから、基布１が薄く潰れた状態に形成されるため、使用初期の馴染みが早くなり、また使用に伴う基布の厚さ変化が小さく、搾水性に影響を及ぼす通気度や空隙率などの特性変化を抑えることができるため、使用初期から交換時期まで安定した特性を得ることができる。
【００３６】
上経糸４となる撚り糸の撚り数は、５回／ｍ〜２５０回／ｍとすると良い。撚り数が２５０回／ｍより多いと、フィラメント相互の絡み合いによる拘束力が強過ぎるため、扁平化し難くなる。他方、撚り数が５回／ｍより少ないと、フィラメント相互の絡み合いによる拘束力が弱過ぎる、あるいはなくなるため、使用中に揉まれることでフィラメントが抜け出す現象、いわゆる糸抜けが発生する可能性があり、特に上経糸４は屈曲が少ないことから糸抜けが発生し易くなるため、望ましくない。
【００３７】
上経糸４となる撚り糸を構成するフィラメントの本数は、例えばφ０．１７mm〜φ０．２３mmの太さのフィラメントであれば、２本〜３本、またφ０．１０mm〜φ０．１７mmの太さのフィラメントであれば、４本〜１２本とすると良い。
【００３８】
なお、上経糸４は、複数本のフィラメントを撚り合わせた撚り糸が好適であるが、この他に、多数のフィラメントを束ねただけの撚りのないマルチフィラメント糸（引き揃え糸）や、ステープルを紡いで得られる紡績糸なども可能である。
【００３９】
下経糸６は、１本のフィラメントからなるモノフィラメント糸も可能であるが、上経糸４と同様に、複数本のフィラメントを撚り合わせた撚り糸からなるものとすると良い。
【００４０】
この下経糸６は、上経糸４より太い糸材からなるものとする、例えば図３に示すようにフィラメントの撚り糸であれば、フィラメントの本数を上経糸４より多くすると良く、これにより耐摩耗性の向上、及び空隙量の確保による搾水性の向上を図ることができる。
【００４１】
緯糸７ａ〜７ｆは、１本のフィラメントからなるモノフィラメント糸も可能であるが、上経糸４と同様に、複数本のフィラメントを撚り合わせた撚り糸からなるものとすると良い。
【００４２】
なお、上経糸４、下経糸６、及び緯糸７ａ〜７ｆの材質は、ポリアミドなどの高強度な合成樹脂材料が好適である。
【００４３】
図２に示したように、緯糸７ａ〜７ｆの織り込みの基本パターンは、上経糸４と下経糸６との双方に絡合する２重織り部と、上経糸４にのみ絡合する１重織り部とで構成され、この２重織り部と１重織り部とが幅方向に交互に繰り返される。図示した例では、基本パターンが、上経糸４の１２本分及び下経糸６の６本分の範囲となり、２重織り部及び１重織り部は、基本パターンを２分割して、それぞれ上経糸４の６本分及び下経糸６の３本分の範囲となっている。
【００４４】
２重織り部と１重織り部との境界位置では、上経糸４の１本分だけ上経糸４の上側を通るように屈曲するナックル部１１が形成されている。このナックル部１１は、基本パターンの繰り返しにより、上経糸４の３本分以上の等間隔、図示した例では、上経糸４の５本分の間隔をおいて配置される。
【００４５】
このように緯糸７ａ〜７ｆのナックル部１１が等間隔に離間して形成され、また緯糸７ａ〜７ｆが上経糸４の上側を２本以上連続して通らないため、基布１の上面側に現れる緯糸部分が少なく、またナックル部１１が離間して配置されることから、緯糸７ａ〜７ｆの屈曲が緩やかになるため、緯糸７ａ〜７ｆの影響を抑えることができ、扁平化可能な撚り糸からなる上経糸４を高密度に配置したことと相俟って、基布１の製紙面３側の表面の平滑性が向上し、経糸方向の筋状マークと緯糸方向の筋状マークとの双方を同時に抑制して、紙の表面性を向上させることができる。
【００４６】
２重織り部では、緯糸７ａ〜７ｆが、上経糸４の上側の位置から、上経糸４と下経糸６との間を通って、下経糸６の下側に抜け出し、さらに上経糸４と下経糸６との間を通って、上経糸４の上側の位置に至るように織り込まれおり、その略中心位置には、下経糸６の１本分だけ下経糸６の下側を通るように屈曲するナックル部１２が形成されている。このナックル部１２は、２重織り部の繰り返しにより、一定の間隔、図示した例では、下経糸６の５本分の間隔をおいて現れる。
【００４７】
このように緯糸７ａ〜７ｆの下側のナックル部１２が等間隔に離間して形成され、また緯糸７ａ〜７ｆが下経糸６の下側を２本以上連続して通らないため、基布１の走行面５側の表面が平滑になり、この基布１の走行面５側の表面の平滑性は、プレスロールによる加圧時の圧力状態を均一化する効果を奏するため、紙の表面性をより一層向上させることができる。
【００４８】
１重織り部では、緯糸７ａ〜７ｆが、上経糸４の上側の位置から、上経糸４と下経糸６との間を通り、下経糸６に絡合することなく、上経糸４の上側の位置に至るように織り込まれおり、上経糸４と下経糸６との間を上経糸４の３本分以上、図示した例では上経糸４の５本分連続して通り、５本の上経糸４の下側を通った後に１本の上経糸４の上側を通る５／１組織となっている。このように、緯糸７ａ〜７ｆが上経糸４と下経糸６との間を比較的長く通るため、プレスロールによる加圧時に基布１が潰れ難く、厚さ変化の小さな特性となる。
【００４９】
また、図４に示すように、基布１の製紙面３側の表面に上側のナックル部１１が概ね均一に分散するように、単位組織を構成する６本の緯糸７ａ〜７ｆが織り込まれており、これにより、基布１の製紙面３側の表面の平滑性を確保することができ、例えばナックル部１１が丈方向あるいは斜め方向に並ぶように緯糸７ａ〜７ｆが織り込まれていると、丈方向あるいは斜め方向のマークが現れるため、望ましくない。
【００５０】
図５は、本発明によるフェルトの基布の別の例を示す幅方向の模式的な断面図である。
【００５１】
図２に示した例では、緯糸７ａ〜７ｆの織り込みの基本パターンが１重織り部及び２重織り部で構成されていたが、この基布５１では、緯糸５２の織り込みの基本パターンが２重織り部のみで構成されている。
【００５２】
この構成では、基本パターンの幅が狭くなるため、組織の均一性が高められるが、１重織り部による、緯糸５２が上経糸４と下経糸６との間を長く通る部分がなくなることから、潰れ難さの面で図２の例より劣る特性となる。また上側のナックル部１１の配置間隔は、図２の例と同様に、上経糸４の５本分となるが、下側のナックル部１２の配置間隔は、図２の例より短く、下経糸６の２本分となり、下側のナックル部１２が多くなる。
【００５３】
図６は、本発明によるフェルトの別の例を示す丈方向の模式的な断面図である。図７は、図６に示した基布の幅方向の模式的な断面図である。
【００５４】
この基布６１は、図６に示すように、４本の緯糸６２ａ〜６２ｄで単位組織を構成し、この単位組織が丈方向に繰り返される組織構造となる。また、図７に示すように、緯糸６２ａ〜６２ｄの織り込みの基本パターンが、図２の例と同様に、上経糸４と下経糸６との双方に絡合する２重織り部と、上経糸４にのみ絡合する１重織り部とで構成されているが、この例では、基本パターンが、上経糸４の８本分及び下経糸６の４本分の範囲となり、２重織り部及び１重織り部は、基本パターンを２分割して、それぞれ上経糸４の４本分及び下経糸６の２本分の範囲となっている。
【００５５】
この構成では、緯糸６２ａ〜６２ｄの基本パターンの幅が狭くなるため、組織の均一性が高められるが、上側のナックル部１１の配置間隔が、図２の例より短く、上経糸４の３本分となっている。また下側のナックル部１２の配置間隔も、図２の例より短く、下経糸の３本分となっている。
【００５６】
図８は、本発明によるフェルトの基布の別の例を示す幅方向の模式的な断面図である。
【００５７】
この基布８１では、図５の例と同様に、緯糸８２の織り込みの基本パターンが、２重織り部のみとなっており、この２重織り部の幅は、図７の例と同様に、上経糸４の４本分及び下経糸６の２本分の範囲となっている。
【００５８】
この構成では、基本パターンの幅がより一層狭くなるため、組織の均一性が高められるが、１重織り部による、緯糸８２が上経糸４と下経糸６との間を長く通る部分がなくなることから、基布が潰れ難さの面で図７の例より劣る特性となる。また、上側のナックル部１１の配置間隔は、図７の例と同様に、上経糸の３本分となるが、下側のナックル部１２の配置間隔は、図７の例より短く、下経糸の１本分となる。
【実施例】
【００５９】
図９・図１０は、従来技術による比較例及び図１〜図４に示した本発明による実施例でのシーム部の圧力の分布状態を示している。図１１は、図９・図１０に示した比較例及び実施例で用いた基布の仕様を示している。ここでは、圧力の大きさに応じて発色濃度が変化する圧力測定フィルム（プレスケール）を使用し、この圧力測定フィルムを比較例及び実施例によるフェルトに重ねてプレスロールにより加圧した。
【００６０】
図９（Ａ）に示す比較例１は、上経糸の密度を下経糸と同一で１０本／ｃｍとしたものである。図９（Ｂ）に示す比較例２は、上経糸の密度を下経糸の２倍とし、また緯糸の織り構造を実施例と同じものとしたが、上経糸の密度を１４本／ｃｍと低く設定した場合である。この比較例１・２のように、上経糸の密度が低いと、経糸方向の筋状マークが強く現れる。図１０（Ａ）に示す比較例３は、上経糸の密度を３０本／ｃｍと高く設定すると共に上経糸に細いモノフィラメント糸を用いたものである。この比較例３のように、上経糸の密度を単に高くしただけでは、緯糸方向の筋状マークが強く現れる。
【００６１】
これらの比較例１〜３に対して、図１０（Ｂ）に示す実施例は、上経糸の密度を２０本／ｃｍとして、適正範囲（１５本／ｃｍ〜２８本／ｃｍ）内に設定すると共に、図２に示した緯糸の織り構造を採用したものであり、この実施例では、経糸方向の筋状マークと緯糸方向の筋状マークとの双方が適切に抑制されている。
【産業上の利用可能性】
【００６２】
本発明にかかる製紙用フェルトは、経糸方向の筋状マークと緯糸方向の筋状マークとの双方を同時に抑制して、紙の表面性のより一層の向上を図ることができる効果を有し、経糸２重・緯糸１重の組織構造で、上経糸が下経糸より高い密度で織り込まれた織布からなる基布を有する製紙用フェルト、特に抄紙機のプレスパート（圧搾部）で用いられるプレスフェルトなどとして有用である。
【図面の簡単な説明】
【００６３】
【図１】本発明によるフェルトを示す丈方向の模式的な断面図である。
【図２】図１に示した基布の幅方向の模式的な断面図である。
【図３】図１に示した基布を詳しく示す幅方向の断面図である。
【図４】図１に示した基布の製紙面側を示す平面図である。
【図５】本発明によるフェルトの基布の別の例を示す幅方向の模式的な断面図である。
【図６】本発明によるフェルトの別の例を示す丈方向の模式的な断面図である。
【図７】図６に示した基布の幅方向の模式的な断面図である。
【図８】本発明によるフェルトの基布の別の例を示す幅方向の模式的な断面図である。
【図９】従来技術による比較例でのシーム部の圧力の分布状態を示す図である。
【図１０】従来技術による比較例及び図１〜図４に示した本発明による実施例でのシーム部の圧力の分布状態を示す図である。
【図１１】図９・図１０に示した実施例及び比較例で用いた基布の仕様を示す図である。
【符号の説明】
【００６４】
１・５１・６１・８１・９１  基布
２  不織繊維層
３  製紙面
４  上経糸
５  走行面
６  下経糸
７ａ〜７ｆ・５２・６２ａ〜６２ｄ・８２  緯糸
１１・１２  ナックル部
【図１】
0005148262.tif 000002
【図２】
0005148262.tif 000003
【図３】
0005148262.tif 000004
【図４】
0005148262.tif 000005
【図５】
0005148262.tif 000006
【図６】
0005148262.tif 000007
【図７】
0005148262.tif 000008
【図８】
0005148262.tif 000009
【図１１】
0005148262.tif 000010
【図９】
0005148262.tif 000011
【図１０】
0005148262.tif 000012